그 후 , 두께 방향 의 압력 이 20 g / ㎠ 가 되 도록 , 사이즈 220 ㎜ × 220 ㎜, 중량 5 . 12 Kg 의 흑연 판 을 위 에 두 고 , 흑연 화로 를 사용 하 여 , 1400 ℃∼ 2200 ℃ 의 온도 영역 이 , 50 ㎩ 이하 의 감압 하 ( 피 라니 진공계 로 측정 ) , 2200 ℃ 보다 높 은 온도 영역 은 아르곤 분위기 하 에서 , 흑연화 승 온 속도 2 . 5 ℃/ min 으로 2900 ℃( 흑연화 최고 온도 ) 까지 승 온 한 후 , 2900 ℃ 에서 30 분 유지 하 여 그라 파이트 필름 을 제작 했 다 . 여기 에서 사용 한 흑연화 로 의 유효 가열 체적 은 70 L 였 다 .